СПОСОБ ПРОИЗВОДСТВА ПОКОВОК ИЗ НИЗКОУГЛЕРОДИСТЫХ ФЕРРИТО-ПЕРЛИТНЫХ СТАЛЕЙ
PROCEDURE FOR FABRICATION OF FORGED PIECES OF LOW CARBON FERRITE-PEARLITE STEELS

Изобретение относится к области металлургии, конкретно, к производству поковок из экономнолегированных низкоуглеродистых феррито-перлитных сталей с повышенным сопротивлением хрупкому разрушению конструкций, работающих в диапазоне температур от плюс 120°C до минус 60°C в сечениях под термическую обработку до 350 мм.
Известен способ изготовления поковок из феррито-перлитных сталей (ковка и штамповки: Справочник. Т1. Материалы и нагрев. Оборудование. Ковка. / под ред. Е.И.Семенова - М.: Машиностроение, 1985 г. 568 с.). Однако поковки, изготовленные по этой технологии, при отрицательной температуре обладают пониженной вязкостью.
Наиболее близким по технической сущности и принятым за прототип является технология изготовления поковок из низкоуглеродистых феррито-перлитных сталей, указанная в книге (Солнцев Ю.П., Титова Т.И. Стали для Севера и Сибири. - СПб, Химиздат, 2002, 352 с.). Данная технология включает выплавку, ковку и термическую обработку поковок. Согласно данной технологии сталь разливают сверху. В процессе ковки особое внимание обращается на температуру перед последним выносом - она должна быть ниже, чем на предыдущих выносах. Термическая обработка включает одну закалку и высокий отпуск. Эта технология обеспечивает высокую хладостойкость низкоуглеродистых феррито-перлитных сталей при температуре до минус 50°C. Однако она не обеспечивает достижения высокой хладостойкости стали при температуре минус 60°C.
Техническим результатом изобретения является повышение хладостойкости поковок из низкоуглеродистых феррито-перлитных сталей толщиной до 350 мм при температуре до минус 60°C.
1
2
3
3
Технический результат достигается тем, что способ производства поковок из низкоуглеродистых феррито-перлитных сталей включает выплавку, разливку стали, ковку слитка и термическую обработку, при этом разливку стали производят сифоном под слоем шлака со скоростью 2÷2,5 т/мин, перед ковкой проводят нагрев слитка в печи при температуре 1200-1220°C с выдержкой в печи в течение времени, определяемого из расчета τ-1,1-1,3 мин на мм среднего диаметра в сечении слитка, а термическую обработку поковок осуществляют в 3 этапа, сначала проводят 2 закалки при температуре, определяемой из соотношения Т=Ас+(30±50°C) и T=Ас±20°C, с охлаждением в воде, а далее высокий отпуск при температуре 650÷670°C.
Применение заливки слитка жидкой стали сифоном уменьшает высоту струи с 1,5 м до 0,3 м и тем самым снижает воздействие атмосферного воздуха на окисляемость стали и насыщение стали азотом. Качественная защита стали происходит благодаря шлаку на поверхности зеркала металла в изложнице. Заливка стали сифоном позволяет снизить на 10°C температуру стали перед разливкой и, как следствие, способствует уменьшению столбчатости структуры и измельчению первичного зерна слитка. Ограничение по скорости (2-2.5 т/мин) заливки необходимо для исключения засасывание шлака в тело слитка. Кроме того, при снижении скорости ниже заданной ухудшается жидкотекучесть стали и увеличивается протяженность усадочной раковины.
Выполнение перед ковкой длительной выдержки слитка при температуре 1200-1220°C способствует совмещению процесса нагрева с гомогенизацией слитка. При этом уменьшается дендритная и зональная ликвация, что способствует улучшению деформирования металла. Несоблюдение длительности процесса выдержки слитка перед первым выносом из расчета менее 1,1 мин на мм сечения по среднему диаметру слитка снижает качество проведения гомогенизации. Увеличение времени выдержки свыше 1,3 мин/мм по среднему диаметру слитка приводит к значительному росту зерна, огрублению границ зерен и ухудшению деформируемости металла.
3
3
Окончательные свойства поковки формируются после термической обработки. Известно, что измельчение зерна увеличивает на 30÷40% ударную вязкость при отрицательных температурах. Проведение после ковки двойной закалки толстостенных поковок с толщиной под закалку до 350°C при температурах, определяемых из соотношения Т=Ас+(30÷50°C) и Т=Ас±20°C, с охлаждением в воде способствует получению мелкозернистой структуры вырожденного перлита, а при последующем высоком отпуске - снижению закалочных напряжений и получению зернистого перлита по границам карбидных зерен.
3
3
Проведение термоциклирования способствует измельчению зерна стали. Низкая температура закалки не приводит к измельчению аустенитных зерен и, как следствие, способствует получению мелкозернистой феррито-перлитной структуры. Повышение температуры закалки выше точки Ас+(30÷50°C) и Ас±20°C будет приводить к росту зерна и снижению хладостойкости. Снижение температуры закалки ниже допустимого уровня будет способствовать при нагреве образованию феррито-аустенитной структуры, что отрицательно сказывается на хладостойкости стали.
-60
2
Испытание полуфабрикатов показало, что разработанная технология обеспечивает наряду с заданными требованиями по прочности и пластичности стали высокие значения ударной вязкости при температуре минус 60°C (KCV≥160 Дж/см).
Пример конкретного выполнения способа: сталь выплавляли в электродуговой печи. После рафинирования и вакуумирования на установке внепечной обработки (УВРВ) металл разливали сифоном под слоем шлака со скоростью 2÷2,5 т/мин в слитки весом 19,2 т. Средний диаметр слитков составлял 1025 мм. Поверхность слитка после отливки-разливки засыпали вермикулитом.
Химический состав стали приведен в таблице 1.
Таблица 1
Массовая доля содержания элементов, %
C
Mn
Si
Cr
Ni
Cu
V
Nb
S
P
0,08
1,48
0,6
0,14
0,23
0,18
0,03
0,03
0,004
0,008
cp
3
3
Слитки нагоряче (800÷900)°C передавали в нагревательную печь, где нагревали до 1200ч1220°C и выдерживали в печи в течение времени, определяемого по формуле: τ=1,1÷1,3 d. Затем слиток подвергали ковке с получением кольцевой поковки с сечением под термическую обработку, равным 350 мм. Термическая обработка осуществлялась по режиму: закалка 1: нагрев до температуры Ас+(30÷50°C), выдержка и охлаждение в воде; закалка 2: нагрев до температуры Ас±20°C, выдержка и охлаждение в воде. Отпуск при температуре 650÷670°C, выдержка и охлаждение на воздухе.
Механические свойства поковки определены на продольных образцах, вырезанных из средней трети по толщине поковки. Термическая обработка поковок проводилась с тепловым барьером, толщина которого составляла 175 мм (1/2 от толщины поковки).
Параметры способа и свойства металла представлены в таблице 2.
Техническая эффективность от применения предлагаемого способа производства полуфабрикатов из хладостойкой стали по сравнению с прототипом выразится в повышении надежности и долговечности конструкции, в частности контейнеров для перевозки отработавшего ядерного топлива, за счет повышения хладостойкости стали при сохранении заданных механических свойств.